(57)【要約】    【課題】  砥粒層だけを製作できるようにして低コストで砥石ペレットを提供できるようにする。    【解決手段】  砥粒層に対応した形状の凹部１３を有するペレット成形型本体１０を用いて砥粒層だけを製作するようにした。【選択図】      図１
2005169547.tif 000002
【特許請求の範囲】
【請求項１】
ペレット成形型本体と、このペレット成形型本体に形成され、ペレットに対応した形状の凹部とを有することを特徴とするペレット成形型。
【請求項２】
前記凹部の底面に無電解めっきに対して触媒として反応する薄膜が形成されていることを特徴とする請求項１記載のペレット成形型。
【請求項３】
請求項１又は２記載のペレット成形型を剥離液に浸漬させて剥離膜を形成する第１工程と、この第１工程の後、前記ペレット成形型の凹部の底面に電気メッキで金属膜を析出させる第２工程と、この第２工程の後、分散粒子を含有する無電解メッキ液に前記ペレット成形型を浸漬し、前記金属膜の表面に皮膜を析出させて砥粒層を形成する第３工程とを備えていることを特徴とするペレットの製造方法。
【発明の詳細な説明】
【技術分野】
【０００１】
この発明はペレット成形型及びペレットの製造方法に関する。
【背景技術】
【０００２】
砥石ペレットはビトルファイド、レジンボンド、メタルボンド等が結合材として用いられ、この中に砥粒を混合させてペレット形状に製作される。砥石ペレットは台皿上に接着剤で貼り付けられ、砥石として使用される。
【０００３】
例えばメタルボンド砥石は以下のように電着結合方法によって形成される。
【０００４】
この方法では、例えば鋼基材が基体として用いられ、まず非めっき部をマスキングした後、脱脂、水洗、中和等の前処理を施し、次に所定量のダイヤモンド粒子を分散させたニッケルめっき液に浸漬して電気めっきを行い、共析するダイヤモンド粒子を電着ニッケルで固定し、砥粒層を形成する。
【特許文献１】ＷＯ０２／０５５２６４  Ａ１
【発明の開示】
【発明が解決しようとする課題】
【０００５】
上述のように、従来の砥石ペレットの製作では砥粒層を形成するには基体が必要である。そのため、例えば砥粒層が研削作業によって摩耗して砥石ペレットの寿命が尽きた場合、その砥石ペレットを基体ごと廃棄し、新たな砥石ペレットと交換しなけらばならない。そのため、砥石ペレットの製造コストが高くなるという問題があった。
【０００６】
この発明はこのような事情に鑑みてなされたもので、その課題は砥粒層だけを製作できるようにして低コストで砥石ペレットを提供できるようにすることである。
【課題を解決するための手段】
【０００７】
上記課題を解決するため請求項１記載の発明は、ペレット成形型本体と、このペレット成形型本体に形成され、ペレットに対応した形状の凹部とを有することを特徴とする。
【０００８】
請求項２に記載の発明は、請求項１記載のペレット成形型において、前記凹部の底面に無電解めっきに対して触媒として反応する薄膜が形成されていることを特徴とする。
【０００９】
請求項３に記載の発明は、請求項１又は２記載のペレット成形型を剥離液に浸漬させて剥離膜を形成する第１工程と、この第１工程の後、前記ペレット成形型の凹部の底面に電気メッキで金属膜を析出させる第２工程と、この第２工程の後、分散粒子を含有する無電解メッキ液に前記ペレット成形型を浸漬し、前記金属膜の表面に皮膜を析出させて砥粒層を形成する第３工程とを備えていることを特徴とする。
【発明の効果】
【００１０】
この発明のペレット成形型及びペレットの製造方法によれば、砥粒層だけを製作でき、低コストで砥石ペレットを提供できる。
【発明を実施するための最良の形態】
【００１１】
以下、この発明の実施の形態を図面に基づいて説明する。
【００１２】
図１はこの発明の一実施形態に係るペレット成形型の平面図、図２は図１のII−II線に沿う断面を示す概念図である。
【００１３】
ペレット成形型１はペレット成形型本体１０と受皿部２０とを備えている。
【００１４】
ペレット成形型本体１０は直方体であり、エンジニアプラスチックで形成されている。具体的な材料としては、ＰＥＥＫ（ポリエーテルエーテルケトン）、ポリアミド、ＰＰＳ（ポリフェニレンサルファイド）等がある。
【００１５】
ペレット成形型本体１０には上下方向へ貫通する複数（図１では８個）の貫通孔１１が縦横に規則的に形成され、且つ貫通孔１１にエン柱１２が配置されている。図１では貫通孔１１の断面形状は円形であるが、この断面形状に限られるものではなく、砥粒層（ペレット）の形状に対応した形状であればよく、例えば三角形や四角形であってもよい。
【００１６】
貫通孔１１内には貫通孔１１の直径より僅かに小さい直径と所定の高さとを有する金属材料で形成された円柱１２が配置されている。この円柱１２によって貫通孔１１に砥粒層を製作するための凹部１３が形成される。凹部１３の底面（円柱１２の上面）には、例えばステンレスの薄膜が形成されている。
【００１７】
また、ペレット成形型本体１０には上下方向へ貫通する複数（図１では６個）のめねじ１４が形成されている。
【００１８】
受皿部２０にはペレット成形型本体１０を収容する収容部２１が形成されている。
【００１９】
ペレット成形型本体１０の下面と当接する収容部２１の底面にはめねじ１４に対向する複数の穴２２が形成されている。
【００２０】
めねじ１４におねじ１５が螺合している。穴２２の内径はおねじ１５の外径より大きい。穴２２の底面はおねじ１５の先端部を受ける。おねじ１５を回すことによってペレット成形型本体１０を上下方向へ移動させることができる。円柱１２の上端面の位置は変化しないので、ペレット成形型本体１０の上下方向への移動によって凹部１３の深さが変化する。この構成によって凹部１３の深さ、すなわち砥粒層の膜厚を任意に調整することができる。なお、この構成以外の機構によって凹部１３の深さを変えて砥粒層の膜厚を調整するようにしてもよい。
【００２１】
次に、砥粒層の製作工程を説明する。
【００２２】
まず、ペレット成形型本体１０を剥離液（図示せず）に浸漬させ、凹部１３から砥粒層を容易に剥離できるように凹部１３の底面に剥離膜を作成する（第１の工程）。浸漬液としては主にクロム酸希釈液が用いられる。なお、凹部１３の底面以外の金属が露出する領域にはマスキングが施される。
【００２３】
次に、凹部１３の底面に次工程の無電解めっきの析出反応を促すための図示しない触媒層（金属膜）を形成する（第２の工程）。ここでは、マスキングされていない凹部１３の底面だけに触媒層を形成するのに適した電気めっきを用いる。
【００２４】
図３は電気めっきを行うためのめっき装置の構成を示す図である。
【００２５】
このめっき装置はめっき槽３０、電源装置（図示せず）等を備えている。
【００２６】
めっき槽３０には電気めっき液としてニッケルめっき液３１が満たされている。このニッケルめっき液３１には塩化ニッケル２００〜３００ｇ／Ｌと塩酸８０〜１２０ｇ／Ｌとが含まれている。
【００２７】
ニッケルめっき液３１中には陽極棒３２とペレット成形型本体１０とが浸漬されている。陽極棒３２は電源装置の陽極端子に接続されている。
【００２８】
ペレット成形型１の受皿部２０には電源装置の陰極端子が陰極棒３３を介して接続されている。このとき、凹部１３の底面がニッケルめっき液中に露出する。
【００２９】
電流密度（５〜２０Ａ／ｄｍ2 ）とめっき時間とによって膜厚が決まる。触媒層の膜厚は次工程で使用する無電解めっき液が触媒として反応する程度の厚さ（２μｍ以下、好ましくは１μｍ以下）である。
【００３０】
電気めっきによって触媒層を形成した後、砥粒層の形成を行う。この砥粒層の形成には析出した皮膜が均一となる無電解めっきが用いられる。
【００３１】
図４は無電気めっきを行うためのめっき装置の構成を示す図である。
【００３２】
このめっき装置はめっき槽４０、攪拌機等を備えている。
【００３３】
めっき槽４０にはめっき液として無電解ニッケル（又は銅）めっき液４２が満たされている。この無電解ニッケルめっき液４２中には所望の砥粒（分散粒子）４１が含有されている。なお、砥粒４１としてはダイヤモンド、ＣＢＮ（立方晶窒化ホウ素），ＳｉＣ，ＰＴＦＥ等が用いられる。また、無電解ニッケルめっき液４２は砥粒４１を投入した後、攪拌機４５によって攪拌され、砥粒４１が均一に分散している。
【００３４】
ペレット成形型１を無電解ニッケルめっき液４２中に浸漬する。その結果、マスクキングされていない凹部１３の底面の触媒層だけに砥粒４１を含有する均一な厚さのめっき皮膜が形成される（第３の工程）。この皮膜が無電解めっき皮膜を結合剤とした砥粒層となる。この砥粒層の膜厚（１μｍ以上）はめっき液温度とめっき時間とによって決めることができる。
【００３５】
最後に、ペレット成形型本体１０からマスキングを取り外し、凹部１３に形成された砥粒層を剥離させ、図示しない基体に貼り付ける。
【００３６】
この実施形態によれば、基体を用いることなく砥粒層だけを形成でき、しかもペレット成形型本体１０を繰り返し使用することができるので、砥石ペレットを低コストで製作することができる。
【図面の簡単な説明】
【００３７】
【図１】図１はこの発明の一実施形態に係るペレット成形型の平面図である。
【図２】図２は図１のII−II線に沿う断面を示す概念図である。
【図３】図３は電気めっきを行うためのめっき装置の構成を示す図である。
【図４】図４は無電気めっきを行うやめのめっき装置の構成を示す図である。
【符号の説明】
【００３８】
１  ペレット成形型
１０  ペレット成形型本体
１３  凹部
４１  砥粒（分散粒子）
４２  無電解ニッケルめっき液
【図１】
2005169547.tif 000003
【図２】
2005169547.tif 000004
【図３】
2005169547.tif 000005
【図４】
2005169547.tif 000006